ЕМКОСТИ НА ОСНОВЕ ПОЛИМОЛОЧНОЙ КИСЛОТЫ И СПОСОБЫ ИХ ИЗГОТОВЛЕНИЯ

1. Способ формирования заготовки емкости, имеющей гибкие линии сгиба, из листового материала на основе полимолочной кислоты, предусматривающий:
a) обеспечение листа полимолочной кислоты, пригодного для использования в качестве заготовки емкости;
b) обеспечение по меньшей мере одного формующего инструмента и, по существу, плоской поверхности;
c) размещение листа полимолочной кислоты между формующим инструментом и плоской поверхностью;
d) поддержание температуры формующего инструмента между температурой размягчения и температурой плавления листа полимолочной кислоты;
e) создание высокочастотного электрического поля между формующим инструментом и плоской поверхностью для нагревания листа полимолочной кислоты между ними, при этом вдавливая формующий инструмент в лист на глубину по меньшей мере 25% толщины листа и образуя выпуклости в листе, смежном противоположным сторонам инструмента;
f) остывание листа полимолочной кислоты, поддерживая его при этом в, по существу, плоском положении;
g) а затем формирование из листа сложенной емкости.
2. Способ по п.1, в котором указанный по меньшей мере один формующий инструмент выполнен из алюминия.
3. Способ по п.1, в котором лист полимолочной кислоты является двухосно-ориентированным.
o
o
4. Способ по п.3, в котором лист двухосно-ориентированной полимолочной кислоты закаляют при температуре от около 110С до около 130С.
5. Способ по п.3, в котором лист двухосно-ориентированной полимолочной кислоты был вытянут в машинном направлении на отношение от около 1,5 до около 5 и в поперечном направлении на отношение от около 1,5 до около 5.
6. Способ формирования емкости из листового материала на основе полимолочной кислоты, предусматривающий стадии:
a) обеспечения заготовки емкости, выполненной из материала на основе полимолочной кислоты, на которой указанный материал на основе полимолочной кислоты отмеряют, отрезают и бигуют с образованием заготовки со множеством клапанов, панелей и линий сгиба;
b) нанесения адгезива на одну часть указанной заготовки и
c) сгибания указанной заготовки емкости так, что одна часть указанной заготовки емкости прикрепляется к другой части указанной заготовки емкости указанным адгезивом с образованием емкости с по меньшей мере одним открытым концом, причем и одна, и другая части составляют одно целое с заготовкой емкости.
7. Способ по п.6, в котором заготовка емкости выполнена из двухосно-ориентированной полимолочной кислоты.
8. Способ по п.7, в котором бигование заготовки емкости осуществляют с использованием процедуры мягкой ВЧ биговки, включающей стадии:
a) обеспечения по меньшей мере одного формующего инструмента и, по существу, плоской поверхности;
b) размещения двухосно-ориентированного материала на основе полимолочной кислоты между формующим инструментом и плоской поверхностью;
c) поддержания температуры формующего инструмента между температурой размягчения и температурой плавления двухосно-ориентированного материала на основе полимолочной кислоты;
d) создания высокочастотного электрического поля между формующим инструментом и плоской поверхностью для нагревания двухосно-ориентированного материала на основе полимолочной кислоты между ними, при этом вдавливая формующий инструмент в материал на глубину по меньшей мере 25% толщины материала и образуя выпуклости в материале смежно противоположным сторонам инструмента;
e) остывания двухосно-ориентированного материала на основе полимолочной кислоты, при этом поддерживая его, по существу, в плоском положении;
f) а затем формирования из листа сложенной емкости.
o
o
9. Способ по п.7, в котором двухосно-ориентированный материал на основе полимолочной кислоты был закален при температуре от около 110С до около 130С.
10. Способ по п.7, в котором двухосно-ориентированной материал на основе полимолочной кислоты был вытянут в машинном направлении на отношение от около 1,5 до около 5 и в поперечном направлении на отношение от около 1,5 до около 5.
11. Способ по п.8, в котором по меньшей мере один формующий инструмент выполнен из алюминия.
12. Заготовка емкости, содержащая листовой материал из двухосно-ориентированной полимолочной кислоты, причем указанный материал образован посредством каландрования и экструзии, а затем отмерен, отрезан и бигован с образованием заготовки емкости со множеством клапанов, панелей и линий сгиба.
13. Заготовка емкости, содержащая синтетический листовой материал, выполненный из одного D- или L-изомера молочной кислоты или из их смеси, причем указанный материал образован посредством каландрования, а затем отмерен, отрезан и бигован с образованием заготовки емкости, имеющей множество клапанов, панелей и линий сгиба.